(57)【要約】【課題】  拭き取った後の対象物への液残りが少なく、拭き取り性に優れたワイパー用積層不織布および湿潤ワイパーを提供する。【解決手段】  第１成分（１）を変性ビニルアルコール樹脂とし、他の樹脂を第２成分（２）とする分割型複合繊維（ＶＡ）を含む繊維層の両面に、合成繊維を含む繊維層を積層し、水流交絡することにより、変性ビニルアルコール樹脂を含む極細繊維（ＶＡ）を分割発現させるとともに一体化したワイパー用積層不織布を得る。【選択図】  図１
2005120504.tif 000002
【特許請求の範囲】
【請求項１】
繊度が０．９dtex以下であり、変性ビニルアルコール樹脂を含む極細繊維（ｖａ）を含有する繊維層の両面に、合成繊維を含有する繊維層が積層され、水流交絡により一体化されてなるワイパー用積層不織布。
【請求項２】
前記極細繊維（ｖａ）が、変性ビニルアルコール樹脂を少なくとも１成分とする分割型複合繊維（ＶＡ）を分割発現して得られる繊維である請求項１に記載のワイパー用積層不織布。
【請求項３】
前記分割型複合繊維（ＶＡ）が、変性ビニルアルコール樹脂と、ポリオレフィン樹脂とを少なくとも２成分とする分割型複合繊維である請求項２に記載のワイパー用積層不織布。
【請求項４】
前記変性ビニルアルコール樹脂が、エチレン含有量を３０モル％以上５０モル％以下の範囲内とするエチレン−ビニルアルコール共重合体である請求項１〜３のいずれかに記載のワイパー用積層不織布。
【請求項５】
前記合成繊維が、繊度を０．９dtex以下とする極細繊維（ｂ）を含有する請求項１〜４のいずれかに記載のワイパー用積層不織布。
【請求項６】
前記極細繊維（ｂ）が、ポリアミド樹脂を含む繊維である請求項５に記載のワイパー用積層不織布。
【請求項７】
前記極細繊維（ｂ）が、分割型複合繊維（Ｂ）を分割発現して得られる繊維である請求項５または６に記載のワイパー用積層不織布。
【請求項８】
前記分割型複合繊維（Ｂ）が、ポリアミド樹脂と、ポリエステル樹脂とを少なくとも２成分とする分割型複合繊維である請求項７に記載のワイパー用積層不織布。
【請求項９】
前記分割型複合繊維（Ｂ）が、下記の方法により得られるウェブ収縮率を２０％以上６０％以下の範囲内とする繊維（以下、熱収縮性分割型複合繊維という）である請求項７または８に記載のワイパー用積層不織布。
［ウェブ収縮率］
分割型複合繊維（Ｂ）で目付１２０g/m2のウェブを形成し、これに水流を噴射して水流交絡処理して分割型複合繊維（Ｂ）の分割率を６０％以上に調整したウェブを、７０℃の温水で２５秒間浸漬したときの面積収縮率をいう。
【請求項１０】
前記積層不織布が、極細繊維（ｖａ）を２０mass％以上含有する繊維層の両面に、極細繊維（ｂ）を１０mass％以上含有する繊維層が積層されてなる請求項１〜９のいずれかに記載のワイパー用積層不織布。
【請求項１１】
前記積層不織布が、分割型複合繊維（ＶＡ）を６０mass％以上含有する繊維層の両面に、熱収縮性分割型複合繊維を６０mass％以上含有する繊維層が積層されてなる不織布である請求項１〜１０のいずれかに記載のワイパー用積層不織布。
【請求項１２】
変性ビニルアルコール樹脂を少なくとも１成分とする分割型複合繊維（ＶＡ）を含む繊維ウェブの両面に、熱収縮性分割型複合繊維を含む繊維ウェブを積層し（以下、積層ウェブという）、水流交絡処理により変性ビニルアルコール樹脂を含む極細繊維（ｖａ）を分割発現するとともに積層ウェブを一体化した後、面積収縮率が１０％以下となるように熱処理するワイパー用積層不織布の製造方法。
【請求項１３】
請求項１〜１１のいずれかに記載のワイパー用積層不織布、または請求項１２に記載の製造方法により得られるワイパー用積層不織布１００質量部に、湿潤剤を５０質量部以上３００質量部以下の範囲内で含有してなる湿潤ワイパー。
【発明の詳細な説明】
【技術分野】
【０００１】
本発明は、拭き取った後の対象物への液残りが少なく、油脂汚れ等の拭き取り性に優れたワイパー用積層不織布に関する。
【背景技術】
【０００２】
従来から、拭き取った後の対象物への液残りが少ないワイパーとしては、疎水性繊維層と親水性繊維層とを組み合わせた積層ワイパーや、極細繊維の毛細管現象を利用した極細繊維を有するワイパーなどが提案されている。前記積層ワイパーとして、例えば、実開平５−９１５５０号公報（特許文献１）、および特開平９−２７６１９３号公報（特許文献２）では、親水性繊維層の片面または両面に疎水性合成繊維層を積層してなり、疎水性合成繊維層側を拭き取り面とした積層ワイパーが提案されている。
【０００３】
さらに、ウェットタイプの積層ワイパーとして、例えば、特開平９−２３４１６７号公報（特許文献３）では、疎水性繊維１００〜５０重量％と親水性繊維０〜５０重量％とからなる上下各層と、疎水性繊維０〜２０重量％と親水性繊維１００〜８０重量％とからなる中間層によって構成されるウェットティッシュ積層体が提案されている。
【０００４】
また、後者の極細繊維を有するワイパーとして、例えば、特開平５−５６９０３号公報（特許文献４）では、機械的に分割し、絡合した極細繊維を含むワイパー用不織布が提案されている。
【０００５】
【特許文献１】実開平５−９１５５０号公報
【特許文献２】特開平９−２７６１９３号公報
【特許文献３】特開平９−２３４１６７号公報
【特許文献４】特開平５−５６９０３号公報
【発明の開示】
【発明が解決しようとする課題】
【０００６】
しかしながら、上記ワイパーには、以下のような様々な問題点があった。例えば、実開平５−９１５５０号公報、特開平９−２３４１６７号公報、及び特開平９−２３４１６７号公報では、不織布の目付が小さくなった場合に、親水性繊維層と疎水性合成繊維層とを水流交絡処理により一体化させると、各層の間で混綿状態となって、拭き取った後の対象物への液残りが多くなる傾向にあった。
【０００７】
さらに、特開平５−５６９０３号公報では、機械的に分割し、絡合した極細繊維を含み、見かけ密度を０．０５〜０．１３g/cm3とすることにより、汚れ等の拭き取り性には優れるものの、拭き取った後の対象物への液残りにおいては十分ではなかった。本発明は、上記課題を鑑みてなされたものであり、拭き取った後の対象物への液残りが少なく、拭き取り性に優れたワイパー用積層不織布および湿潤ワイパーを得ることを目的とする。
【課題を解決するための手段】
【０００８】
本発明のワイパー用積層不織布は、繊度が０．９dtex以下であり、変性ビニルアルコール樹脂を含む極細繊維（ｖａ）を含有する繊維層の両面に、合成繊維を含有する繊維層が積層され、水流交絡により一体化されてなることを特徴とする。
【０００９】
本発明のワイパー用積層不織布の製造方法は、変性ビニルアルコール樹脂を少なくとも１成分とする分割型複合繊維（ＶＡ）を含む繊維層の両面に、熱収縮性分割型複合繊維を含む繊維層を積層し（以下、積層ウェブという）、水流交絡処理により変性ビニルアルコール樹脂を含む極細繊維（ｖａ）を分割発現するとともに積層ウェブを一体化した後、面積収縮率が１０％以下となるように熱処理することを特徴とする。
【００１０】
本発明の湿潤ワイパーは、前記積層不織布または前記製造方法により得られた積層不織布１００質量部に、湿潤剤を５０質量部以上、３００質量部以下の範囲内で含有してなることを特徴とする。
【発明の効果】
【００１１】
本発明のワイパー用積層不織布は、繊度が０．９dtex以下であり、変性ビニルアルコール樹脂を含む極細繊維（ｖａ）を含有する繊維層の両面に、合成繊維を含有する繊維層が積層され、水流交絡により一体化した構造を採ることにより、対象面を拭き取ったときの対象面への液残りを少なくすることができるとともに、油脂汚れ等の拭き取り性にも優れたワイパーが得られる。
【００１２】
また、変性ビニルアルコール樹脂を少なくとも１成分とする分割型複合繊維（ＶＡ）を含む繊維層の両面に、前記極細繊維（ｂ）が分割型複合繊維（Ｂ）を分割発現して得られた繊維であり、前記分割型複合繊維（Ｂ）が熱収縮性分割型複合繊維を含有する繊維層を積層し、水流交絡処理により一体化した後、面積収縮率が１０％以下となるように熱処理することにより、特に対象面を拭き取ったときの対象面への液残りを少なくすることができるとともに、油脂汚れ等の拭き取り性にも優れたワイパーが得られる。
【００１３】
本発明のワイパー用積層不織布は、対象面を拭き取ったときの対象面への液残りが少なく、油脂汚れ等の拭き取り性に優れているので、ディスプレーなどのＯＡ機器類、眼鏡、自動車など油脂汚れのある対象面を拭き取るワイパーに好適に用いることができる。
【発明を実施するための最良の形態】
【００１４】
本発明のワイパー用積層不織布は、繊度が０．９dtex以下であり、変性ビニルアルコール樹脂を含む極細繊維（ｖａ）（以下、極細繊維（ｖａ）という）を含有する繊維層の両面に、合成繊維を含有する繊維層を積層し、水流交絡により一体化することにより、極細繊維（ｖａ）が不織布の内部だけでなく表面付近でも交絡される。極細繊維（ｖａ）は、水などの液体に比較的湿潤し易いため、不織布の表面付近で交絡された極細繊維（ｖａ）の毛細管現象を利用して、液体を不織布の内部に吸収することができ、対象物への液残りが少なくなる。また、極細繊維（ｖａ）は、油脂成分に対する吸着性に優れているため、不織布の表面付近で交絡された極細繊維（ｖａ）が油脂成分を有効に保持することができ、ひいては油脂汚れの拭き取り性に優れる。極細繊維（ｖａ）を含有する繊維層の両面に合成繊維を含有する繊維層を積層する形態としては、上記３つの層を積層した三層構造、極細繊維（ｖａ）を含有する繊維層と合成繊維を含有する繊維層との間に他のシートを積層した構造などが挙げられ、極細繊維（ｖａ）が積層不織布の最外層に露出しないように積層することが好ましい。
【００１５】
一方、本発明のワイパー用積層不織布は、極細繊維（ｖａ）を含有する繊維層の両面に、合成繊維として、繊度が０．９dtex以下の極細繊維（ｂ）を含有する繊維層が積層すると、液滴を小さくすることができるとともに、汚れなどの拭き取り性にも優れる。合成繊維を含有する繊維層は、積層不織布の最外層を形成することが好ましい。
【００１６】
前記変性ビニルアルコール樹脂は、ビニルアルコールと他の単量体との共重合体である。他の単量体としては、例えば、エチレン、プロピレン、１−ブテン、イソプレン、１−ヘキセン等のα−オレフィンなどが挙げられる。なかでも、エチレン含有量が３０モル％以上５０モル％以下の範囲内にあるエチレン−ビニルアルコール共重合体（以下、ＥＶＯＨという）であることが好ましい。上記ＥＶＯＨによれば、水などの液体に対して必要以上に濡れず、適度な湿潤性を示すので、積層不織布にしたときの吸液性に優れるからである。また、上記ＥＶＯＨによれば、油脂成分の吸着性に優れ、油脂汚れの保持性に優れるからである。より好ましいエチレン含有量の下限は、３５モル％である。より好ましいエチレン含有量の上限は、４５モル％である。
【００１７】
前記極細繊維（ｖａ）の繊度は、０．９dtex以下である。好ましい極細繊維（ｖａ）の繊度の下限は、０．０５dtexである。好ましい極細繊維（ｖａ）の繊度の上限は、０．６dtexである。より好ましい極細繊維（ｖａ）の繊度の上限は、０．４dtexである。極細繊維（ｖａ）の繊度が０．９dtexを超えると、対象物への液残りが多くなる可能性があるからである。
【００１８】
前記極細繊維（ｖａ）は、例えば、変性ビニルアルコールを単独で、または他の樹脂と複合して溶融紡糸することにより得られる。繊維の形態としては、単一型、（偏心）鞘芯型、並列型、分割型、海島型などが挙げられる。なかでも、変性ビニルアルコール樹脂を少なくとも１成分とする分割型複合繊維（ＶＡ）を分割発現して得られた繊維であることが好ましい。上記分割型複合繊維（ＶＡ）によれば、容易に極細繊維（ｖａ）を発現することができるだけでなく、極細繊維（ｖａ）の含有量を容易に調整することができるからである。また、分割型複合繊維（ＶＡ）によれば、極細繊維（ｖａ）と同時に他の樹脂で構成される極細繊維を発現させることができ、拭き取り性に有利である。さらに、分割型複合繊維（ＶＡ）によれば、分割後の極細繊維の形状が扇状、台形状等の異形断面形状を有するので、拭き取り効果が向上し、好ましい。図１に本発明に用いられる分割型複合繊維の繊維断面の一例を示す。分割型複合繊維（ＶＡ）の場合、第１成分（１）を変性ビニルアルコール樹脂成分とし、第２成分を他の樹脂成分として用いることができる。
【００１９】
前記分割型複合繊維（ＶＡ）は、変性ビニルアルコール樹脂と、ポリオレフィン樹脂とを少なくとも２成分とする分割型複合繊維であることが好ましい。かかる構成によれば、極細繊維（ｖａ）とポリオレフィン極細繊維とを容易に発現させることができるだけでなく、適度な濡れ性を示す極細繊維（ｖａ）と疎水性を示すポリオレフィン極細繊維とが混合し交絡されるので、水などの液体に対する湿潤性を調整することができる。上記ポリオレフィン樹脂としては、例えば、ポリエチレン、ポリプロピレン、ポリブテン−１、ポリメチルペンテン等の樹脂、またはその共重合体が挙げられる。なかでも、ポリプロピレン樹脂が取り扱い性に優れ、好ましい。
【００２０】
前記分割型複合繊維（ＶＡ）の繊度は、得ようとする極細繊維（ｖａ）の繊度に応じて適宜設定すればよいが、０．５dtex以上５dtex以下の範囲内であることが好ましい。より好ましい分割型複合繊維（ＶＡ）の繊度の下限は、１dtexである。より好ましい分割型複合繊維（ＶＡ）の繊度の上限は、４．４dtexである。分割型複合繊維（ＶＡ）の繊度が０．５dtex未満であると、繊維の生産性が低下する可能性がある。分割型複合繊維（ＶＡ）の繊度が５dtexを超えると、極細繊維（ｖａ）を得るのに分割数を増やす必要があり、分割性が低下する可能性がある。また、分割型複合繊維（ＶＡ）の分割数は、４以上３２以下の範囲内であることが好ましい。
【００２１】
前記分割型複合繊維（ＶＡ）における変性ビニルアルコール樹脂と他の樹脂との容積比（変性ビニルアルコール樹脂／他の樹脂）は、９／１〜１／９の範囲内にあることが好ましい。より好ましい容積比は、６／４〜４／６である。分割型複合繊維（ＶＡ）における変性ビニルアルコール樹脂と他の樹脂との容積比が１／９未満であると、変性ビニルアルコール樹脂の含有量が少なくなり、対象物への液残りが多くなる傾向にある。容積比が９／１を超えると、変性ビニルアルコール樹脂の含有量が多くなり、繊維の生産性が低下する可能性がある。
【００２２】
次に、合成繊維としては、例えば、ポリエチレンテレフタレート、ポリブチレンテレフタレートなどのポリエステル樹脂、ナイロン６，ナイロン６６などのポリアミド樹脂、ポリエチレン、ポリプロピレンなどのポリオレフィン樹脂等から構成される繊維が挙げられる。なかでも、繊度０．９dtex以下の極細繊維（ｂ）を含有することが好ましい。好ましい極細繊維（ｂ）の繊度の下限は、０．０５dtexである。好ましい極細繊維（ｂ）の繊度の上限は、０．６dtexである。より好ましい極細繊維（ｂ）の繊度の上限は、０．４dtexである。極細繊維（ｂ）の繊度が０．９dtexを超えると、対象物への液残りが多くなる傾向にあるからである。
【００２３】
前記極細繊維（ｂ）に用いられる樹脂は、例えば、ポリエチレンテレフタレート、ポリブチレンテレフタレートなどのポリエステル樹脂、ナイロン６，ナイロン６６などのポリアミド樹脂、ポリエチレン、ポリプロピレンなどのポリオレフィン樹脂等が挙げられる。なかでも、ポリアミド樹脂は、水などの液体に対して適度な濡れ性を示すとともに、汚れなどの拭き取り性に優れ、好ましい。
【００２４】
前記極細繊維（ｂ）は、例えば、上記樹脂を単独で、または２種類以上の樹脂を複合して溶融紡糸することにより得られる。繊維の形態としては、単一型、（偏心）鞘芯型、並列型、分割型、海島型などが挙げられる。なかでも、極細繊維（ｂ）は、分割型複合繊維（Ｂ）を分割発現して得られた繊維であることが好ましい。かかる構成によれば、容易に極細繊維（ｂ）を発現することができる。
【００２５】
前記分割型複合繊維（Ｂ）は、ポリアミド樹脂と、ポリエステル樹脂とを少なくとも２成分とする分割型複合繊維であることが好ましい。かかる構成によれば、ポリアミド極細繊維とポリエステル極細繊維とを容易に発現させることができるだけでなく、適度な湿潤性を示すポリアミド極細繊維と疎水性を示すポリエステル極細繊維とが混合し交絡されるので、対象物への液残りが少なく、拭き取り性に優れ、好ましい。前記分割型複合繊維（Ｂ）におけるポリアミド樹脂と他の樹脂との容積比（ポリアミド樹脂／他の樹脂）は、９／１〜１／９の範囲内であることが好ましい。より好ましい容積比は、６／４〜４／６である。分割型複合繊維（Ｂ）におけるポリアミド樹脂と他の樹脂との容積比が１／９未満であると、ポリアミド樹脂の含有量が少なくなり、対象物への液残りが多くなる傾向にある。容積比が９／１を超えると、ポリアミド樹脂の含有量が多くなり、繊維の生産性が低下する可能性がある。
【００２６】
前記分割型複合繊維（Ｂ）の繊度は、得ようとする極細繊維（ｂ）の繊度に応じて適宜設定すればよいが、０．５dtex以上５dtex以下の範囲内であることが好ましい。より好ましい分割型複合繊維（Ｂ）の繊度の下限は、１dtexである。より好ましい分割型複合繊維（Ｂ）の繊度の上限は、４．４dtexである。分割型複合繊維（Ｂ）の繊度が０．５dtex未満であると、繊維の生産性が低下する可能性がある。分割型複合繊維（Ｂ）の繊度が５dtexを超えると、極細繊維（ｂ）を得るのに分割数を増やす必要があり、分割性が低下する可能性がある。また、分割型複合繊維（Ｂ）の分割数は、４以上３２以下の範囲内であることが好ましい。
【００２７】
また、前記分割型複合繊維（Ｂ）は、下記の方法により得られるウェブ収縮率を２０％以上６０％以下の範囲内とする繊維（以下、熱収縮性分割型複合繊維という）であることが好ましい。
［ウェブ収縮率］
分割型複合繊維（Ｂ）で目付１２０g/m2のウェブを形成し、これに水流を噴射して水流交絡処理して分割型複合繊維（Ｂ）の分割率が６０％以上に調整したウェブを、７０℃の温水で２５秒間浸漬したときの面積収縮率をいう。
前記ウェブ収縮率を上記範囲内とすることにより、その収縮の作用によって不織布表面をより緻密にすることができ、液滴を小さくして液残りを少なくするだけでなく、拭き取り性を向上させることができるからである。さらに、分割型複合繊維（Ｂ）を構成する２種類以上の樹脂成分の収縮率差を設けると、収縮の作用によって分割型複合繊維（Ｂ）の分割性を促進することができるので、上記と同様の効果が得られる。上記ウェブ収縮率を満たす熱収縮性分割型複合繊維としては、例えば、ポリアミド樹脂とポリエステル樹脂の組み合わせで、分割型に複合紡糸したフィラメントを２．５倍以下で延伸処理することにより得ることができる。
【００２８】
前記極細繊維（ｖａ）を含有する繊維層は、極細繊維（ｖａ）を繊維層中に２０mass％以上含有することが好ましい。より好ましい極細繊維（ｖａ）の含有量の下限は、３０mass％である。極細繊維（ｖａ）は１００mass％であってもよいが、好ましい極細繊維（ｖａ）の含有量の上限は、８０mass％である。より好ましい極細繊維（ｖａ）の含有量の上限は、６０mass％である。極細繊維（ｖａ）が少なくなると、対象面への液残りが多くなる傾向にある。
【００２９】
前記極細繊維（ｖａ）を含有する繊維層には、極細繊維（ｖａ）以外の繊維を含有してもよい。極細繊維（ｖａ）以外の繊維としては、コットン、パルプ、麻などの天然繊維、ビスコースレーヨン、溶剤紡糸レーヨン、キュプラなどの再生繊維、ポリエチレンテレフタレート、ポリブチレンテレフタレート、ポリトリメチレンテレフタレート、ポリブチレンサクシネートなどのポリエステル繊維、ナイロン６、ナイロン６６などのポリアミド繊維、ポリエチレン、ポリプロピレンなどのポリオレフィン繊維、アクリル繊維等が挙げられる。ただし、極細繊維（ｖａ）以外の繊維の繊度があまり大きくなると、対象面への液残りが多く、拭き取り性が低下する可能性があるため、繊度を２．５dtex以下とすることが好ましい。また、極細繊維（ｖａ）が適度な湿潤性を有しており、当該繊維層に過度な湿潤性を付与すると、対象面への液残りが多くなるため、上記天然繊維、再生繊維を含有させる場合は、３０mass％以下にするとよい。
【００３０】
前記極細繊維（ｖａ）が分割型複合繊維（ＶＡ）を分割発現させた繊維である場合、極細繊維（ｖａ）の含有量は、分割型複合繊維（ＶＡ）の分割率及び質量比（容積比）によって決定される。分割型複合繊維（ＶＡ）の分割率は、３０％以上であることが好ましい。より好ましい分割率の下限は、６０％以上である。分割型複合繊維（ＶＡ）の分割率が３０％未満であると、極細繊維（ｖａ）の含有量が少なくなるだけでなく、未分割の分割型複合繊維（ＶＡ）の含有量が多くなるため、対象面への液残りが多くなる傾向にあるからである。上述したように本発明では、分割型複合繊維（ＶＡ）の分割率によって繊維層を構成する繊維群が変化する。例えば、分割率が１００％であれば、極細繊維（ｖａ）及び変性ビニルアルコール樹脂以外の樹脂で構成される極細繊維の２種類で構成され、分割率が１００％に満たない場合であれば、極細繊維（ｖａ）と変性ビニルアルコール樹脂以外の樹脂で構成される極細繊維以外に、分割途上の分割型複合繊維（ＶＡ）及び／または未分割の分割型複合繊維（ＶＡ）が混在した繊維層となる。
【００３１】
前記分割型複合繊維（ＶＡ）は、繊維層中に６０mass％以上含有することが好ましい。より好ましい分割型複合繊維（ＶＡ）の含有量の下限は、８０mass％である。最も好ましくは、分割型複合繊維（ＶＡ）のみで繊維層を構成することである。分割型複合繊維（ＶＡ）の含有量が６０mass％未満であると、分割型複合繊維（ＶＡ）が分割発現しても、極細繊維（ｖａ）の含有量が少なくなるからである。
【００３２】
前記極細繊維（ｖａ）を含有する繊維層の形態としては、例えば、カードウェブ、エアレイウェブ、湿式抄紙ウェブ、スパンボンドウェブ、メルトブローウェブなどが挙げられる。前記極細繊維（ｖａ）を含有する繊維層と、前記極細繊維（ｂ）を含有する繊維層とを水流交絡したときの交絡性を考慮すると、カードウェブであることが好ましい。
【００３３】
前記極細繊維（ｖａ）を含有する繊維層の目付は、８g/m2以上５０g/m2以下の範囲内にあることが好ましい。より好ましい目付の下限は、１０g/m2である。より好ましい目付の上限は、２５g/m2である。極細繊維（ｖａ）を含有する繊維層の目付が８g/m2未満であると、対象面への液残りが多くなる傾向にあるからである。極細繊維（ｖａ）を含有する繊維層の目付が５０g/m2を超えると、ワイパーとしたときに取り扱い性が低下する可能性がある。
【００３４】
次に、前記合成繊維を含有する繊維層は、極細繊維（ｂ）を含有することが好ましく、極細繊維（ｂ）は繊維層中に１０mass％以上含有することが好ましい。より好ましい極細繊維（ｂ）の含有量の下限は、１５mass％である。極細繊維（ｂ）が少なくなると、対象面への液残りが多くなる傾向にある。
【００３５】
前記極細繊維（ｂ）を含有する繊維層には、極細繊維（ｂ）以外の繊維を含有してもよい。極細繊維（ｂ）以外の繊維としては、コットン、パルプ、麻などの天然繊維、ビスコースレーヨン、溶剤紡糸レーヨン、キュプラなどの再生繊維、ポリエチレンテレフタレート、ポリブチレンテレフタレート、ポリトリメチレンテレフタレート、ポリブチレンサクシネートなどのポリエステル繊維、ナイロン６、ナイロン６６などのポリアミド繊維、ポリエチレン、ポリプロピレンなどのポリオレフィン繊維、アクリル繊維等が挙げられる。ただし、極細繊維（ｂ）以外の繊維の繊度があまり大きくなると、対象面への液残りが多く、拭き取り性に劣る可能性があるため、繊度を５dtex以下とすることが好ましい。また、当該繊維層に過度な湿潤性を付与すると、対象面への液残りが多くなるため、上記天然繊維、再生繊維を含有させる場合は、３０mass％以下にするとよい。
【００３６】
前記極細繊維（ｂ）が分割型複合繊維（Ｂ）を分割発現させた繊維である場合、極細繊維（ｂ）の含有量は、分割型複合繊維（Ｂ）の分割率及び質量比（容積比）によって決定される。分割型複合繊維（Ｂ）の分割率は、１０％以上であることが好ましい。より好ましい分割率の下限は、５０％である。分割型複合繊維（Ｂ）の分割率が１０％未満であると、極細繊維（ｂ）の含有量が少なくなるだけでなく、未分割の分割型複合繊維（Ｂ）の含有量が多くなるため、対象面への液残りが多くなる可能性があるからである。上述したように本発明では、分割型複合繊維（Ｂ）の分割率によって繊維層を構成する繊維群が変化する。例えば、分割率が１００％であれば、２種類以上の樹脂で構成される極細繊維（ｂ）で繊維層が構成され、分割率が１００％に満たない場合であれば、極細繊維（ｂ）以外に、分割途上の分割型複合繊維（Ｂ）及び／または未分割の分割型複合繊維（Ｂ）が混在した繊維層となる。
【００３７】
前記分割型複合繊維（Ｂ）は、繊維層中に６０mass％以上含有することが好ましい。より好ましい分割型複合繊維（Ｂ）の含有量の下限は、７０mass％である。最も好ましくは、分割型複合繊維（Ｂ）のみで繊維層を構成することである。分割型複合繊維（Ｂ）の含有量が６０mass％未満であると、分割型複合繊維（Ｂ）が分割発現しても、極細繊維（ｂ）の含有量が少なくなるからである。
【００３８】
前記合成繊維を含有する繊維層の形態としては、例えば、カードウェブ、エアレイウェブ、湿式抄紙ウェブ、スパンボンドウェブ、メルトブローウェブなどが挙げられる。前記極細繊維（ｂ）を含有する繊維層と、前記極細繊維（ｖａ）を含有する繊維層とを水流交絡したときの交絡性を考慮すると、カードウェブであることが好ましい。
【００３９】
前記合成繊維を含有する繊維層の目付は、６g/m2以上４０g/m2以下の範囲内であることが好ましい。より好ましい目付の下限は、１０g/m2である。より好ましい目付の上限は、３０g/m2である。極細繊維（ｂ）を含有する繊維層の目付が６g/m2未満であると、対象面への液残りが多くなる傾向にあるからである。極細繊維（ｂ）を含有する繊維層の目付が４０g/m2を超えると、水流交絡しても極細繊維（ｖａ）が不織布の表面付近で交絡しない可能性がある。
【００４０】
前記極細繊維（ｖａ）を含有する繊維層と、当該繊維層の両面に積層される前記極細繊維（ｂ）を含有する繊維層との積層比率（質量比率）は、積層不織布全質量に対する極細繊維（ｖａ）を含有する繊維層を質量で表したとき、２５mass％以上８０mass％以下の範囲内であることが好ましい。より好ましい質量比率の下限は、３０mass％である。より好ましい質量比の上限は、６０mass％である。極細繊維（ｖａ）を含有する繊維層の質量比率が２５mass％未満であると、対象面への液残りが多くなる傾向にある。極細繊維（ｖａ）を含有する繊維層の質量比率が８０mass％を超えると、ワイパーにしたとき取り扱い性が低下する可能性があるからである。
【００４１】
本発明のワイパー用積層不織布の目付は、２０g/m2以上１２０g/m2以下の範囲内であることが好ましい。より好ましい目付の下限は、３０g/m2である。より好ましい目付の上限は、９０g/m2である。ワイパー用積層不織布の目付が２０g/m2未満であると、不織布の地合いが低下する傾向にある。目付が１２０g/m2を超えると、ワイパーとして使用したとき取り扱い性が低下する可能性があり、またコスト高となるからである。
【００４２】
次に、本発明のワイパー用積層不織布の製造方法の一例を説明する。まず、前記極細繊維（ｖａ）または後に極細繊維（ｖａ）を発現する繊維を準備し、前述した形態の繊維ウェブを形成する。一方、前記合成繊維、好ましくは極細繊維（ｂ）または後に極細繊維（ｂ）を発現する繊維を準備し、前述した形態の繊維ウェブを形成する。次いで、前記極細繊維（ｖａ）または後に極細繊維（ｖａ）を発現する繊維を含有する繊維ウェブの両面に、合成繊維、好ましくは極細繊維（ｂ）または後に極細繊維（ｂ）を発現する繊維を含有する繊維ウェブを積層する（積層ウェブ）。そして、前記積層ウェブをウェブ搬送支持体の上に載置し、積層ウェブの片面または両面に水流を噴射して水流交絡処理が施される。水流交絡処理条件は、得ようとする積層不織布の目付などに応じて適宜設定することができる。例えば、孔径０．０５mm以上０．５mm以下のオリフィスが０．５mm以上１．５mm以下の間隔で設けられたノズルから、水圧３MPa以上１５MPa以下の水流を、積層ウェブの表裏面側からそれぞれ１〜４回ずつ噴射するとよい。特に、積層ウェブ中に分割型複合繊維を含有する場合には、分割性を考慮して水圧を調整することができ、水圧を６MPa以上１２MPa以下とするとよい。
【００４３】
前記水流交絡された積層ウェブは、水分を除去するために乾燥される。積層ウェブには、必要に応じて熱接着性バインダー繊維を混合してもよく、この場合、乾燥後または乾燥と同時に熱接着性バインダー繊維のみを溶融する温度で熱処理を行うとよい。熱接着性バインダー繊維としては、繊度が４dtex以下であることが好ましい。ただし、積層不織布全体として３０mass％を超えない範囲であることが好ましい。
【００４４】
前記極細繊維（ｂ）は、分割型複合繊維（Ｂ）を分割発現して得られた繊維であり、前記分割型複合繊維（Ｂ）が前記熱収縮性分割型複合繊維である場合、変性ビニルアルコール樹脂を少なくとも１成分とする分割型複合繊維（ＶＡ）を含む繊維層の両面に、熱収縮性分割型複合繊維を含有する繊維層を積層し（積層ウェブ）、水流交絡処理により変性ビニルアルコールを含む極細繊維（ｖａ）を分割発現するとともに積層ウェブを一体化した後、面積収縮率が１０％以下となるように熱処理するとよい。より好ましい面積収縮率の上限は、８％である。さらに好ましい面積収縮率の上限は、６％である。面積収縮率が１０％を超えると、熱収縮性分割型複合繊維の収縮作用によって、不織布表面に凹凸が発生する傾向にあり、ひいては対象面への液残りが多くなる可能性がある。面積収縮率を１０％以下に調整する熱処理の方法としては、例えば、ピンテンター、クリップテンター等で不織布の幅方向の収縮を所望の範囲とするとともに、ロール速度等を調整して不織布の機械方向の収縮を所望の範囲に調整することにより得ることができる。
【００４５】
このようにして得られた本発明のワイパー用積層不織布は、必要に応じて流動パラフィンなどを付着させて乾式ワイパーとして用いることができる。
【００４６】
また、本発明のワイパー用積層不織布は、必要に応じて水、アルコール、界面活性剤、化粧料などの湿潤剤を含浸、噴霧、コーティング等の方法により付着させて湿潤ワイパーとして用いることができる。湿潤ワイパーとして用いる場合、前記積層不織布１００質量部に、湿潤剤を５０質量部以上３００質量部以下の範囲内で含有することが好ましい。
【実施例】
【００４７】
以下、本発明のワイパー用積層不織布について実施例を挙げて詳しく説明する。なお、ウェブ収縮率、厚み、引張強力、破断伸度、分割率、不織布の面積収縮率、拭き取り性、液残り性、および油脂汚れの拭き取り性は、下記のようにして測定した。
【００４８】
［ウェブ収縮率］
分割型複合繊維（Ｂ）で目付１２０g/m2のウェブを形成し、これに水流を噴射して水流交絡処理して分割型複合繊維（Ｂ）の分割率が６０％以上となるように調整して収縮処理前ウェブとした。具体的には、ウェブを搬送用支持体に載置して４ｍ／分の速度で搬送し、孔径０．０８mmのオリフィスが０．６mmの間隔で設けられたノズルから、柱状水流を水圧５ＭＰａで１回、８ＭＰａで２回噴射した後、反対面を水圧８ＭＰａで２回噴射して水流交絡するとともに、分割型複合繊維（Ｂ）の分割率が８０％となるように調整した。
収縮処理前ウェブを縦１５ｃｍ×横１５ｃｍにカットして、７０℃の温水で２５秒間浸漬して収縮処理した後のウェブの大きさ（縦ＴＡ、横ＷＡ）を測定し、下記式より算出した。
ウェブ収縮率（％）＝｛（１５×１５−ＴＡ×ＷＡ）／１５×１５｝×１００
【００４９】
［厚み］
厚み測定機（商品名：ＴＨＩＣＫＮＥＳＳ  ＧＡＵＧＥ  モデルＣＲ−６０Ａ  （株）大栄科学精器製作所製）を用い、試料１cm2あたり２．９４ｃＮの荷重を加えた状態で測定した。
【００５０】
［引張強力、破断伸度］
ＪＩＳ−Ｌ−１０９６に準じ、幅５cm、長さ１５cmの試験片をつかみ間隔１０cmで把持し、定速伸長型引張試験機（商品名：テンシロン、オリエンテック（株）製）を使用して引張速度２０cm／分で伸長し、試験片の切断時の荷重値および伸長率をそれぞれ引張強力、破断伸度とした。
【００５１】
［分割率］
不織布の機械方向が断面となるように束ねて空間の生じないようにし、電子顕微鏡にて３００倍に拡大して任意に３箇所撮影し、撮影写真の分割している単繊維の数を、前記単繊維数と一部分割した繊維及び未分割の繊維の数の合計で除して、１００を乗じた値を分割率とした。
【００５２】
［不織布の面積収縮率］
後述する積層ウェブを１５ｃｍ×１５ｃｍにカットし、実施例に記載の条件で熱処理した時の収縮率を測定した。
【００５３】
［拭き取り性］
縦方向（不織布の機械方向）に３０cm、横方向（不織布の幅方向）に２１cmとなるように裁断した積層不織布を試料とし、試料１００質量部に対して２００質量部の水を含浸させて湿潤ワイパーを作製した。前記湿潤ワイパーを四つ折りにして、予め泥汚れを付着させた３０cm×５０cmの大きさのガラス面を３往復させた後の拭取り状況を目視で観察し、◎、○、△、×の四段階で評価した。なお評価基準は下記のとおりとした。
◎：汚れが全てきれいに落ちた。
○：汚れが殆ど落ちた。
△：汚れが少し残っている。
×：汚れ残りが多い。
【００５４】
［液残り性］
前記湿潤ワイパーを四つ折りにして、３０cm×５０cmの大きさのガラス面の上に５ccの水滴をスポイトで垂らし、その水滴の上を湿潤ワイパーで３往復させた後のガラス面に残った水滴の状態を目視で観察し、下記の５段階の等級で評価した。ｎ＝２で評価したときの平均等級を液残り性とした。
１級：液残りが多く、水滴がかなり大きく、乾燥すると水垢が目立つ。
２級：液残りしており、水滴が大きく、乾燥すると水垢が確認できる。
３級：液残りが所々にあり、水滴は小さいが、乾燥すると多少水垢が確認できる。
４級：液残りが少しあるが、水滴が小さく、乾燥しても水垢が目立たない。
５級：液残りがなく、乾燥しても水垢が存在しない。
【００５５】
［油脂汚れの拭き取り性］
（１）払拭率
Ａ．前記ワイパー用積層不織布（ドライ）を縦１１ｃｍ×横７ｃｍにカットし、試料とした。
Ｂ．アクリル製プラスチック板（質量ａ）に油性インキで縦２０ｃｍ×横７ｃｍの枠を描き、その上に下記に示すモデル皮脂（約０．２ｇ）を幅４５ｍｍの工作用ハケで均一に塗布した（質量ｂ）。
Ｃ．縦５ｃｍ×横７ｃｍ、厚み２ｍｍのポリエチレン製スポンジパッド（山崎産業（株）製、ガラス拭きワイパー）に試料を取り付け、５００ｇの荷重をスポンジパッド上に置き、それぞれ方向が一致するように前記枠内にセットした。
Ｄ．スポンジパッドを縦方向（２０ｃｍの枠内）にゆっくりと引きながら皮脂を拭き取った。
Ｅ．拭き取り後のアクリル製プラスチック板の質量（ｃ）を測定し、下記式で払拭率を算出した。
払拭率（％）＝｛１−（ｃ−ａ）／（ｂ−ａ）｝×１００
【００５６】
（２）拭き取り回数
Ａ．前記ワイパー用積層不織布（ドライ）を縦１１ｃｍ×横７ｃｍにカットし、試料とした。
Ｂ．縦３０ｃｍ×横６０ｃｍの大きさの鏡面上に下記に示すモデル皮脂をスポイトで１滴（約０．０４ｍｌ）滴下した。
Ｃ．試料を４つ折りにして、鏡面を２本の指で押さえながら、縦方向に約２０ｃｍ長さで４つ折りにした試料を移動し往復させて皮脂を拭き取ったとき、鏡面の曇りがなくなるまでの往復回数を拭き取り回数とした。
【００５７】
（３）モデル皮脂
モデル皮脂の組成は、以下の通りである。
Ａ．スクワラン      １６．１％
Ｂ．トリオレイン    ３１．５％
Ｃ．オレイン酸      ４６．０％
Ｄ．流動パラフィン    ６．７％
【００５８】
［実施例１］
変性ビニルアルコール樹脂を含む分割型複合繊維（ＶＡ）として、第１成分（変性ビニルアルコール樹脂成分）をエチレン−ビニルアルコール共重合体（エチレン含有量３８モル％）とし、第２成分をポリプロピレン樹脂とした、繊度が３．３dtex、繊維長が４５mmの図１（ｂ）の繊維断面を有する１６分割型複合繊維（大和紡績（株）製、商品名：ＤＦ−２）を準備した。
【００５９】
分割型複合繊維（Ｂ）として、第１成分をナイロン６樹脂とし、第２成分をポリエチレンテレフタレート樹脂とした、繊度４．４dtex、繊維長４５mmの図１（ｂ）の繊維断面を有する１６分割型熱収縮性複合繊維（大和紡績（株）製、商品名：ＤＦＨ−５）を使用した。
【００６０】
次いで、パラレルカード機を用いて目付１２．５g/m2の分割型複合繊維（ＶＡ）からなるパラレルカードウェブ（ＶＡ）を作製した。一方で、パラレルカード機を用いて目付１８．７５g/m2の分割型複合繊維（Ｂ）からなるパラレルカードウェブ（Ｂ）を作製した。パラレルカードウェブ（ＶＡ）の両面にパラレルカードウェブ（Ｂ）が配置されるように積層して、三層構造の積層ウェブとした。
【００６１】
前記積層ウェブを経糸の線径が０．２mm、緯糸の線径が０．２mmでありメッシュの平織の搬送用支持体上に載置し、積層ウェブ上に孔径が０．１２mmのオリフィスが１mm間隔で積層ウェブの幅方向に一直線に配列されたノズルから水圧２．５MPaの水流を２回噴射し、積層ウェブを裏返して同じノズルから水圧４MPaの水流を２回噴射して、水流交絡処理を施して、積層ウェブを一体化した。
【００６２】
次いで、前記水流交絡処理した積層ウェブを、積層ウェブの長さ方向の両端を把持し、幅方向の両端を自由にした状態にして、温度１４０℃に設定された熱風加工機を用いて乾燥と同時に熱処理して、エチレン−ビニルアルコール共重合体からなる極細繊維（ｖａ）を含有する繊維層の両面に、ナイロン６およびポリエチレンテレフタレートからなる極細合成繊維（ｂ）を含有する繊維層が積層された本発明のワイパー用積層不織布を得た。
【００６３】
［実施例２］
分割型複合繊維（Ｂ）として、第１成分をナイロン６樹脂とし、第２成分をポリエチレンテレフタレート樹脂とした、繊度２．５dtex、繊維長４５mmの図１（ｂ）の繊維断面を有する１６分割型複合繊維（大和紡績（株）製、商品名：ＤＦＦ−５）を使用したこと以外は、実施例１と同様の方法で水流交絡処理した積層ウェブを得た。次いで、前記水流交絡処理した積層ウェブを実施例１と同様の方法で熱処理して、エチレン−ビニルアルコール共重合体からなる極細繊維（ｖａ）を含有する繊維層の両面に、ナイロン６およびポリエチレンテレフタレートからなる極細合成繊維（ｂ）を含有する繊維層が積層された本発明のワイパー用積層不織布を得た。
【００６４】
［実施例３］
分割型複合繊維（Ｂ）として、第１成分をナイロン６樹脂とし、第２成分をポリエチレンテレフタレート樹脂とした、繊度３．３dtex、繊維長４５mmの図１（ｂ）の繊維断面を有する１６分割型複合繊維（大和紡績（株）製、商品名：ＤＦ−５）を使用したこと以外は、実施例１と同様の方法で水流交絡処理した積層ウェブを得た。次いで、前記水流交絡処理した積層ウェブを実施例１と同様の方法で熱処理して、エチレン−ビニルアルコール共重合体からなる極細繊維（ｖａ）を含有する繊維層の両面に、ナイロン６およびポリエチレンテレフタレートからなる極細合成繊維（ｂ）を含有する繊維層が積層された本発明のワイパー用積層不織布を得た。
【００６５】
［比較例１］
前記分割型複合繊維（ＶＡ）の代わりに、繊度１．７dtex、繊維長４４mmのレーヨン繊維（ダイワボウレーヨン（株）製、商品名：コロナ）を使用したこと以外は、実施例１と同様にして積層不織布を作製した。
【００６６】
［比較例２］
前記分割型複合繊維（ＶＡ）の代わりに、繊度１．１dtex、繊維長５１mmのポリエチレンテレフタレート繊維（ＰＥＴ）（東レ（株）製、商品名：テトロン）を使用したこと以外は、実施例１と同様にして積層不織布を作製した。
上記実施例１〜３及び比較例１〜２の物性を表１に示す。
【００６７】
【表１】
2005120504.tif 000003
【００６８】
実施例１〜３のワイパー用積層不織布は、いずれも対象面への液残りが少なく、かつ拭き取り性に優れるものであった。特に、実施例１の積層不織布は、収縮性を有する分割型複合繊維を用いて、水流交絡処理した後、不織布の長さ方向及び幅方向への収縮を１０％以下に調整することにより、対象面への液残り性及び拭き取り性が優れていた。また、実施例１〜３のワイパー用積層不織布は、中間層を構成するエチレン−ビニルアルコール共重合体からなる極細繊維が水流交絡処理によって不織布の内部だけでなく表面付近にも存在していた。そのためか、油脂汚れに対する拭き取り性および保持性に優れていた。
【００６９】
一方、比較例１の積層不織布は、中間層を構成するレーヨン繊維が水流交絡処理によって不織布の表面付近にも存在していた。レーヨン繊維に水分が残存するためか、対象面への液残りが多く、拭き取り性も十分ではなかった。さらに、比較例２の積層不織布は、中間層を構成するポリエチレンテレフタレート繊維が水流交絡処理によって不織布の表面付近にも存在していた。そのためか、対象面の水分の吸い上げ効果が小さく、対象面への液残りが多く、拭き取り性も十分ではなかった。
【産業上の利用可能性】
【００７０】
本発明のワイパー用積層不織布は、ディスプレーなどのＯＡ機器類、眼鏡、自動車、キッチン、靴などの対物、および対人に付着した汚れおよび油脂汚れのある対象面を拭き取るワイパーに好適に用いることができる。
【図面の簡単な説明】
【００７１】
【図１】本発明の分割型複合繊維における繊維断面の一例を示す。
【符号の説明】
【００７２】
１  第１成分
２  第２成分
【図１】
2005120504.tif 000004